(57)【要約】【課題】所望する青色光カット率が確実に得られるレンズの青色光カット方法を提供する。【解決手段】ポリアミド系樹脂製レンズに放射線を照射することにより、青色光を所望のカット率でカットする際、放射線照射線量Ｘとカット率Ｙの関係から求めた、式（I−１）で示されるＸ−Ｙ曲線と、式（II−１）で示されるＸ−Ｙ曲線で囲まれた領域の中から、所望のカット率（Ｙ）に適合する照射線量（Ｘ）を選択してする。Ｙ＝２９．９８４Ｘ０．２５１１・・（I−１）、Ｙ＝１９．３５２Ｘ０．２５８３・・（II−１）【選択図】図２
2015191147.tif 000002
【特許請求の範囲】
【請求項１】
光透過性プラスチック部材に対して電離性放射線を照射することにより、当該光透過性プラスチック部材を通過する光のうち、波長が４００ｎｍ〜５００ｎｍの青色光を所望のカット率でカットする光透過性プラスチック部材の青色光カット方法において、
前記光透過性プラスチック部材がポリアミド系樹脂の場合は、前記電離性放射線の照射線量（Ｘ）と前記青色光のカット率（Ｙ）の関係から求めた、下記の式（I−１）で示されるＸ−Ｙ関係曲線と、下記の式（II−１）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射し、
Ｙ＝２９．９８４Ｘ０．２５１１・・・・（I−１）
Ｙ＝１９．３５２Ｘ０．２５８３・・・・（II−１）
前記光透過性プラスチック部材がポリカーボネート系樹脂の場合は、前記電離性放射線の照射線量（Ｘ）と前記青色光のカット率（Ｙ）の関係から求めた、下記の式（I−２）で示されるＸ−Ｙ関係曲線と、下記の式（II−２）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射し、
Ｙ＝３０．４８４Ｘ０．１１３７・・・・（I−２）
Ｙ＝１９．１６９Ｘ０．１２７８・・・・（II−２）
前記光透過性プラスチック部材がポリアクリル系樹脂の場合は、前記電離性放射線の照射線量（Ｘ）と前記青色光のカット率（Ｙ）の関係から求めた、下記の式（I−３）で示されるＸ−Ｙ関係曲線と、下記の式（II−３）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射することを特徴とする光透過性プラスチック部材の青色光カット方法。
Ｙ＝８．０７９４Ｘ０．３６１９・・・・（I−３）
Ｙ＝５．８２５９Ｘ０．３３・・・・・（II−３）
【請求項２】
請求項１に記載の光透過性プラスチック部材の青色光カット方法において、
前記光透過性プラスチック部材がポリアミド系樹脂からなり、
(１)．前記青色光の所望のカット率の範囲が２０％〜３５％の場合は、前記光透過性プラスチック部材に対して吸収線量を１ｋＧｙ、
(２)．前記青色光の所望のカット率の範囲が２５％〜４２％の場合は、前記光透過性プラスチック部材に対して吸収線量を５ｋＧｙ〜１０ｋＧｙ、
(３)．前記青色光の所望のカット率の範囲が３５％〜６０％の場合は、前記光透過性プラスチック部材に対して吸収線量を１５ｋＧｙ、
(４)．前記青色光の所望のカット率の範囲が４８％〜７５％の場合は、前記光透過性プラスチック部材に対して吸収線量を２０ｋＧｙ〜２５ｋＧｙ、
とし、
前記光透過性プラスチック部材がポリカーボネート系樹脂からなり、
(１)．前記青色光の所望のカット率の範囲が２０％〜３２％の場合は、前記光透過性プラスチック部材に対して吸収線量を１ｋＧｙ、
(２)．前記青色光の所望のカット率の範囲が２３％〜３６％の場合は、前記光透過性プラスチック部材に対して吸収線量を５ｋＧｙ、
(３)．前記青色光の所望のカット率の範囲が２５％〜４０％の場合は、前記光透過性プラスチック部材に対して吸収線量を１０ｋＧｙ〜２０ｋＧｙ、
(４)．前記青色光の所望のカット率の範囲が３２％〜５０％の場合は、前記光透過性プラスチック部材に対して吸収線量を２５ｋＧｙ、
とし、
前記光透過性プラスチック部材がポリアクリル系樹脂からなり、
(１)．前記青色光の所望のカット率の範囲が５％〜１３％の場合は、前記光透過性プラスチック部材に対して吸収線量を１ｋＧｙ〜５ｋＧｙ、
(２)．前記青色光の所望のカット率の範囲が１０％〜２３％の場合は、前記光透過性プラスチック部材に対して吸収線量を１０ｋＧｙ〜１５ｋＧｙ、
(３)．前記青色光の所望のカット率の範囲が１５％〜３０％の場合は、前記光透過性プラスチック部材に対して吸収線量を２０ｋＧｙ〜２５ｋＧｙ、
とすることを特徴とする光透過性プラスチック部材の青色光カット方法。
【請求項３】
請求項１または２に記載の光透過性プラスチック部材の青色光カット方法において、
前記光透過性プラスチック部材の表面に機能性膜を形成した後、その機能性膜の上から光透過性プラスチック部材に対して電離性放射線を照射することを特徴とする光透過性プラスチック部材の青色光カット方法。
【請求項４】
請求項１または２に記載の光透過性プラスチック部材の青色光カット方法において、
前記光透過性プラスチック部材が他の部材と一体になっている状態で、前記光透過性プラスチック部材に対して電離性放射線を照射することを特徴とする光透過性プラスチック部材の青色光カット方法。
【請求項５】
請求項１ないし４のいずれか１項に記載の青色光カット方法で処理されたことを特徴とする光透過性プラスチック部材。
【請求項６】
請求項５に記載の光透過性プラスチック部材が、メガネ用レンズ、表示装置用の光透過性表示板、光源としてＬＥＤを使用した機器の光透過性部材、カメラ用レンズ、光学系フィルターであることを特徴とする光透過性プラスチック部材。
【発明の詳細な説明】
【技術分野】
【０００１】
本発明は、例えばメガネ用のカラーレンズあるいは表示装置用の光透過性表示板などの光透過性プラスチック部材に係り、特に波長が４００ｎｍ〜５００ｎｍの青色光を所望のカット率でカットする光透過性プラスチック部材の青色光カット方法に関するものである。
【背景技術】
【０００２】
プラスチック光学製品の一つである視力補正メガネ用レンズおよびサングラス用レンズを例に説明する。  
【０００３】
チラツキの原因となる青色光を効果的にカットして、眩しさを軽減し、それによりコントラストが強調されて、物が明るく見え、また目の保護ができること、さらにはファッション性を高めるために、従来よりカラーレンズが使用されている。
【０００４】
レンズに着色する方法としては、染料を含有した染色浴液中にレンズを所定時間浸漬することにより、レンズに染料を浸透させて着色する方法がある（特表２００５−５０８４５９号公報：特許文献１参照）。
【０００５】
しかし、この方法では、レンズ内に染料が分散された状態で存在するために、レンズへ入ってきた光がこの染料によって拡散して光の透過率を低下させ、レンズを通して物を見たときに、全体として肉眼で見たときよりも暗く感じる現象が発生していた。
また、この着色方法は、染色浴液を利用していることから、染色浴液中への染料の分散ムラ、レンズを染色浴液に浸漬したときの染料の浸透ムラが発生する等の品質上の問題が発生することがあった。そのため、左眼用と右眼用のレンズを対にしての同時着色する方法をとらざるを得なかった（着色ムラの防止）。
さらに、染色浴液に使用する染料が混在した液の排水処理、また染色工程中の温度制御等に利用するエネルギーのロス等の問題があった。
【０００６】
さらにまた、別の方法として、太陽光のような紫外線を含む光が照射される屋外ではレンズが速やかに着色してサングラスとして機能し、そのような光の照射がない屋内においては退色して透明な通常のメガネとして機能するメガネ、いわゆるフォトクロミック性を持ったプラスチックレンズの製造に関し、光重合開始剤を使用する方法がある（特表２００５−５０８４５９号公報：特許文献２参照）。
【０００７】
しかし、この方法は、フォトクロミックス性を持ったレンズであることから、常時、一定に着色したレンズが得られない、かつ、所定の着色を施すことが困難であった。また、フォトクロミックス性を重視するために、レンズを透過する光の透過率についての考慮がなされていない。
【０００８】
一方、レンズの材料となる熱硬化性樹脂、熱可塑性樹脂等の合成樹脂は、製造過程あるいはその利用する過程で、電離性放射線を照射されると色付くことが知られている（特開２０１０−０５９２９５号公報：特許文献３参照）。しかし、この放射線照射は、樹脂に積極的に着色を施して利用するためのものではなく、発色することを邪魔な存在として取扱い、着色を防止する工夫がなされている。
【０００９】
また、基材の表面に形成したコーティング（発色剤を含む樹脂組成物）を放射線に曝露することにより発色させる着色方法が知られている（特表２００７−５３２７０７号公報：特許文献４参照）。
【００１０】
しかし、この着色方法は、発色させる樹脂組成物を基材の表面にコーティングすることが必要であり、基材そのものを着色することができない。
【００１１】
本出願人は先に、簡単な処理工程管理で所定の色に斑なく均一に着色し、かつ、光透過率の高いプラスチック光学部材を実現し、更には、着色処理にまつわる廃水処理、エネルギー消費等の問題点を無くすことを目的として、プラスチック光学部材に電離性放射線を照射することにより、その光学部材の着色を行う方法において、前記プラスチック光学部材に照射する電離性放射線の吸収線量は、その光学部材に着色する色によって予め定められた吸収線量を選択して照射するプラスチック光学部材の着色方法を提案した（特開２０１２−１２３２３６号公報：特許文献５参照）。
【先行技術文献】
【特許文献】
【００１２】
【特許文献１】特表２００５−５０８４５９号公報
【特許文献２】特表２００５−５０８４５９号公報
【特許文献３】特開２０１０−０５９２９５号公報
【特許文献４】特表２００７−５３２７０７号公報
【特許文献５】特開２０１２−１２３２３６号公報
【発明の概要】
【発明が解決しようとする課題】
【００１３】
前記特許文献５には、下記のような主旨が記載されている。  
【００１４】
すなわち、レンズへの着色は、特にファッション性を帯びたものが多くなることから、レンズの色に対する顧客の要望も千差万別である。この顧客の要望に応えるため、まず、レンズの色見本を作成する。この最終製品としての色見本には、その色をレンズに着色するための電離性放射線の照射条件を対応させてデータベース化している。
【００１５】
このレンズの色見本に沿って、顧客の要望によって着色するレンズの色を選択してもらう。  
【００１６】
そして、顧客が選択した色から、前記データベースに基づき、照射に必要な吸収線量を特定する。この吸収線量に従ってレンズへの電離性放射線照射を行い、所定の色安定化期間（例えば１００日程度）放置後に所望の色に着色した完成品のレンズとなる。
【００１７】
この特許文献５には、レンズに電離性放射線を照射することにより、４８０ｎｍ以下の光を吸収する例が示されているが、これは電離性放射線の照射条件と青色光のカット率（波長４００ｎｍ〜５００ｎｍ）との関係を体系的にまとめたものではない。
すなわち、光透過性プラスチック部材の用途（例えば、光透過性プラスチック部材をメガネ用のカラーレンズ、パソコンやスマートフォンやタブレット端末などの表示装置用の光透過性表示板、あるいは光源としてＬＥＤを使用した機器の光透過板など）によって、青色光のカット率幅が異なる場合の電離性放射線の照射条件については、開示されているものではない。
本発明の目的は、光透過性プラスチック部材の材質別に、青色光のカット率幅と、電離性放射線の照射条件との関係を体系的にまとめて、所望する青色光カット率が確実に得られる光透過性プラスチック部材の青色光カット方法およびそれによって得られた光透過性プラスチック部材を提供することにある。
【課題を解決するための手段】
【００１８】
前記目的を達成するため本発明の第１の手段は、
光透過性プラスチック部材に対して電離性放射線を照射することにより、当該光透過性プラスチック部材を通過する光のうち、波長が４００ｎｍ〜５００ｎｍの青色光を所望のカット率でカットする光透過性プラスチック部材の青色光カット方法において、
前記光透過性プラスチック部材がポリアミド系樹脂の場合は、前記電離性放射線の照射線量（Ｘ）と前記青色光のカット率（Ｙ）の関係から求めた、下記の式（I−１）で示されるＸ−Ｙ関係曲線と、下記の式（II−１）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射し、
Ｙ＝２９．９８４Ｘ０．２５１１・・・・（I−１）
Ｙ＝１９．３５２Ｘ０．２５８３・・・・（II−１）
前記光透過性プラスチック部材がポリカーボネート系樹脂の場合は、前記電離性放射線の照射線量（Ｘ）と前記青色光のカット率（Ｙ）の関係から求めた、下記の式（I−２）で示されるＸ−Ｙ関係曲線と、下記の式（II−２）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射し、
Ｙ＝３０．４８４Ｘ０．１１３７・・・・（I−２）
Ｙ＝１９．１６９Ｘ０．１２７８・・・・（II−２）
前記光透過性プラスチック部材がポリアクリル系樹脂の場合は、前記電離性放射線の照射線量（Ｘ）と前記青色光のカット率（Ｙ）の関係から求めた、下記の式（I−３）で示されるＸ−Ｙ関係曲線と、下記の式（II−３）で示されるＸ−Ｙ関係曲線で囲まれた領域の中から、前記所望のカット率（Ｙ）に適合する前記電離性放射線の照射線量（Ｘ）を選択して、その電離性放射線の照射線量（Ｘ）を前記光透過性プラスチック部材に照射することを特徴とするものである。
Ｙ＝８．０７９４Ｘ０．３６１９・・・・（I−３）
Ｙ＝５．８２５９Ｘ０．３３・・・・・（II−３）
本発明の第２の手段は前記第１の手段において、
前記光透過性プラスチック部材がポリアミド系樹脂からなり、
(１)．前記青色光の所望のカット率の範囲が２０％〜３５％の場合は、前記光透過性プラスチック部材に対して吸収線量を１ｋＧｙ、
(２)．前記青色光の所望のカット率の範囲が２５％〜４２％の場合は、前記光透過性プラスチック部材に対して吸収線量を５ｋＧｙ〜１０ｋＧｙ、
(３)．前記青色光の所望のカット率の範囲が３５％〜６０％の場合は、前記光透過性プラスチック部材に対して吸収線量を１５ｋＧｙ、
(４)．前記青色光の所望のカット率の範囲が４８％〜７５％の場合は、前記光透過性プラスチック部材に対して吸収線量を２０ｋＧｙ〜２５ｋＧｙ、
とし、
前記光透過性プラスチック部材がポリカーボネート系樹脂からなり、
(１)．前記青色光の所望のカット率の範囲が２０％〜３２％の場合は、前記光透過性プラスチック部材に対して吸収線量を１ｋＧｙ、
(２)．前記青色光の所望のカット率の範囲が２３％〜３６％の場合は、前記光透過性プラスチック部材に対して吸収線量を５ｋＧｙ、
(３)．前記青色光の所望のカット率の範囲が２５％〜４０％の場合は、前記光透過性プラスチック部材に対して吸収線量を１０ｋＧｙ〜２０ｋＧｙ、
(４)．前記青色光の所望のカット率の範囲が３２％〜５０％の場合は、前記光透過性プラスチック部材に対して吸収線量を２５ｋＧｙ、
とし、
前記光透過性プラスチック部材がポリアクリル系樹脂からなり、
(１)．前記青色光の所望のカット率の範囲が５％〜１３％の場合は、前記光透過性プラスチック部材に対して吸収線量を１ｋＧｙ〜５ｋＧｙ、
(２)．前記青色光の所望のカット率の範囲が１０％〜２３％の場合は、前記光透過性プラスチック部材に対して吸収線量を１０ｋＧｙ〜１５ｋＧｙ、
(３)．前記青色光の所望のカット率の範囲が１５％〜３０％の場合は、前記光透過性プラスチック部材に対して吸収線量を２０ｋＧｙ〜２５ｋＧｙ、
とすることを特徴とするものである。
本発明の第３の手段は前記第１または第２の手段において、
前記光透過性プラスチック部材の表面に機能性膜を形成した後、その機能性膜の上から光透過性プラスチック部材に対して電離性放射線を照射することを特徴とするものである。
本発明の第４の手段は前記第１または第２の手段において、
前記光透過性プラスチック部材が他の部材と一体になっている状態で、前記光透過性プラスチック部材に対して電離性放射線を照射することを特徴とするものである。
本発明の第５の手段は光透過性プラスチック部材であって、前記第１ないし第４のいずれかの青色光カット方法で処理されたことを特徴とするものである。
本発明の第６の手段は前記第５の手段において、光透過性プラスチック部材が、メガネ用レンズ、表示装置用の光透過性表示板、光源としてＬＥＤを使用した機器の光透過性部材、カメラ用レンズ、光学系フィルターであることを特徴とするものである。
【発明の効果】
【００１９】
本発明は前述のような構成になっており、光透過性プラスチック部材の材質別に、青色光のカット率幅と、電離性放射線の照射条件との関係を体系的にまとめて、所望する青色光カット率が確実に得られる光透過性プラスチック部材の青色光カット方法を提供することができる。
【図面の簡単な説明】
【００２０】
【図１】本発明の実施例に係るポリアミド樹脂製レンズへの吸収線量と光透過率との関係を示す分光透過率特性図である。
【図２】そのポリアミド樹脂製レンズに対して吸収線量を１，５，１０，１５，２０，２５ｋＧｙ照射したときのブルーカット率の変化を示す特性図である。
【図３】本発明の実施例に係るポリカーボネート樹脂製レンズへの吸収線量と光透過率との関係を示す分光透過率特性図である。
【図４】そのポリカーボネート樹脂製レンズに対して吸収線量を１，５，１０，１５，２０，２５ｋＧｙ照射したときのブルーカット率の変化を示す特性図である。
【図５】本発明の実施例に係るポリアクリル樹脂製レンズへの吸収線量と光透過率との関係を示す分光透過率特性図である。
【図６】そのポリアクリル樹脂製レンズに対して吸収線量を１，５，１０，１５，２０，２５ｋＧｙ照射したときのブルーカット率の変化を示す特性図である。
【発明を実施するための形態】
【００２１】
本発明では光透過性プラスチック部材の材質として、ポリアミド系樹脂、ポリカーボネート系樹脂、ポリアクリル系樹脂の３種類に特定して、その材質に合った青色光のカット率幅と電離性放射線の照射条件との関係を求めた。
【００２２】
ポリアミド系樹脂としては、例えばポリカプラミド(６−ナイロン：商標登録)、ポリヘキサメチレンアジポアミド(６，６−ナイロン：商標登録)、ポリヘキサメチレンセバカミド(６，１０−ナイロン：商標登録)、ポリ−ω−アミノペブタン酸(７−ナイロン：商標登録)、ポリ−ω−アミノノナン酸(９−ナイロン：商標登録)、ポリウンデカンアミド(１１−ナイロン：商標登録)などがある。ポリアミド系樹脂は、耐衝撃性に優れている。
【００２３】
ポリカーボネート系樹脂は、主鎖中に炭酸エステル結合（−Ｏ−ＣＯ−Ｏ−）を有する熱可塑性ポリマーであり、耐衝撃性に優れ、吸湿性が小さい。  
ポリアクリル系樹脂としては、アクリル酸およびそのエステル、アクリルアミド、アクロニトリル、メタクリル酸およびそのエステルなどの重合体および共重合体などがあり、光透過率が大きく透明性が優れている。
本発明の光透過性プラスチック部材は、紫外線吸収剤、赤外線吸収剤、光安定化剤、内部離型剤、酸化防止剤、染料、顔料、耐電防止剤、偏光剤（偏光膜）等の公知の各種添加剤を加えて、混合または重合させることにより特定の効果を付与しても良い。
【００２４】
照射する放射線は、ガンマ線、電子線のいずれでも良く、本実施例ではコバルト６０によるガンマ線を使用し、光透過性プラスチック部材への放射線の照射は大気中でかつ室温において行った。照射した吸収線量は、１，５，１０，１５，２０，２５ｋＧｙの６段階で行った。
【００２５】
図１は、ポリアミド樹脂を使用して成型したレンズへの吸収線量と光透過率との関係を示す分光透過率特性図である。なお、分光スペクトル測定のための光源はタングステンランプ／Ｄ２ランプ、分光スペクトル測定器はＵ３５００（株式会社  日立製作所製）を使用した。後述する他の分光スペクトル測定でも同じものを使用した。
図１中の曲線Ａは吸収線量が１ｋＧｙ、曲線Ｂは吸収線量が５ｋＧｙ、曲線Ｃは吸収線量が１０ｋＧｙ、曲線Ｄは吸収線量が１５ｋＧｙ、曲線Ｅは吸収線量が２０ｋＧｙ、曲線Ｆは吸収線量が２５ｋＧｙの場合の特性曲線である。
吸収線量１ｋＧｙの場合の照射時間は１時間、線量率は１ｋＧｙ／ｈ、
吸収線量５ｋＧｙの場合の照射時間は０．５時間、線量率は１０ｋＧｙ／ｈ、
吸収線量１０ｋＧｙの場合の照射時間は１時間、線量率は１０ｋＧｙ／ｈ、
吸収線量１５ｋＧｙの場合の照射時間は１．５時間、線量率は１０ｋＧｙ／ｈ、
吸収線量２０ｋＧｙの場合の照射時間は２時間、線量率は１０ｋＧｙ／ｈ、
吸収線量２５ｋＧｙの場合の照射時間は２．５時間、線量率は１０ｋＧｙ／ｈ、
である。線量と照射時間と線量率の条件は、図３ならびに図５に示す他の合成樹脂からなるレンズにおいても同様である。
【００２６】
この図から明らかなように、特に波長４００ｎｍ〜５００ｎｍの範囲（青色光）において、曲線Ａ、曲線Ｂ、曲線Ｃのように吸収線量が比較的少ない場合には、放射線照射後の光透過率の落ち込みは少ない。これに対して曲線Ｅや曲線Ｆのように吸収線量が多い場合には、放射線照射後の光透過率の落ち込みが大きい。曲線Ｄは、曲線Ｃと曲線Ｅの中間的な特性を示している。
この図１の光透過率特性値を基にして、レンズへの吸収線量と波長４００ｎｍ〜５００ｎｍの範囲のブルーカット率(青色光カット率)との関係を図２に示す。
本発明で使用しているブルーカット率は、波長４００ｎｍの光透過率を０％（基準）とし、波長４０１ｎｍの光透過率を測定しその光透過率が例えば１０％、波長４０２ｎｍの光透過率が例えば２０％、波長４０３ｎｍの光透過率が例えば３０％、波長４０４ｎｍの光透過率が例えば４０％、波長４０５ｎｍの光透過率が例えば５０％であった場合、波長４０１ｎｍから波長４０５ｎｍまでの測定光透過率の平均値（この例では、（１０＋２０＋３０＋４０＋５０）／５＝３０％）を求める。そして、１００（％）からその平均値（この例では、３０％）除した値（この例では、１００−３０＝７０％）が波長４０１ｎｍ〜４０５ｎｍの範囲のブルーカット率と定義した。
図２に示すブルーカット率は、波長４０１ｎｍから波長１ｎｍ刻みで波長５００ｎｍまでの光透過率を測定して、波長４００ｎｍ〜５００ｎｍの範囲のブルーカット率の平均値を示している。本実施例では波長１ｎｍ刻みで波長５００ｎｍまでの光透過率を測定したが、波長数ｎｍ刻みで波長５００ｎｍまでの光透過率を測定することもできる。
【００２７】
この分光スペクトル測定は、同じ樹脂組成物のレンズに対して同じ放射線照射条件で多数個行い、それらのブルーカット率のバラツキの状態を示している。図中の◆点はブルーカット率の上限値を、▲点は下限値を、■点は平均値をそれぞれ示している。
【００２８】
またこの図２は、レンズに対して吸収線量を１，５，１０，１５，２０，２５ｋＧｙ照射したときのブルーカット率の変化を示す特性図であって、同図の複数の◆点どうしを結んだ曲線（Ｉ−１）はＹ＝２９．９８４Ｘ０．２５１１で表わされ、▲点どうしを結んだ曲線（II−１）はＹ＝１９．３５２Ｘ０．２５８３で表わされ、■点どうしを結んだ曲線（III−１）はＹ＝２４．６７４Ｘ０．２５１４で表わされる。ただし、式中のＸは吸収線量（ｋＧｙ）、Ｙはブルーカット率（％）である。
【００２９】
この図２により、レンズへの吸収線量と、その放射線照射によって得られるブルーカット率幅との関係が明確になり、前記曲線（Ｉ−１）と曲線（II−１）で囲まれる領域（斜線領域）内で、希望するブルーカット率の範囲に応じてレンズに対する吸収線量を選択、設定するようになっている。
【００３０】
具体的にはポリアミド樹脂製のレンズの場合は図２に示されているように、
(１)．ブルーカット率の範囲が２０％〜３５％で、平均ブルーカット率が２８％前後のレンズが得たい場合は、レンズに対して吸収線量を１ｋＧｙ、
(２)．ブルーカット率の範囲が２５％〜４２％で、平均ブルーカット率が３４％前後のレンズが得たい場合は、レンズに対して吸収線量を５ｋＧｙ〜１０ｋＧｙ、
(３)．ブルーカット率の範囲が３５％〜６０％で、平均ブルーカット率が４８％前後のレンズが得たい場合は、レンズに対して吸収線量を１５ｋＧｙ、
(４)．ブルーカット率の範囲が４８％〜７５％で、平均ブルーカット率が６０％前後のレンズが得たい場合は、レンズに対して吸収線量を２０ｋＧｙ〜２５ｋＧｙ、
にすればよいことが分かる。
【００３１】
図３は、ポリカーボネート樹脂を使用して成型したレンズへの吸収線量と光透過率との関係を示す分光透過率特性図である。  
図３中の曲線Ａは吸収線量が１ｋＧｙ、曲線Ｂは吸収線量が５ｋＧｙ、曲線Ｃは吸収線量が１０ｋＧｙ、曲線Ｅは吸収線量が２０ｋＧｙ、曲線Ｆは吸収線量が２５ｋＧｙの場合の特性曲線である。なお、吸収線量が１５ｋＧｙの場合の特性曲線は、吸収線量が１０ｋＧｙの場合の特性曲線Ｃと殆ど重なり図面が煩雑になるため、図示を省略した。この図から明らかなように、特に波長４００ｎｍ〜５００ｎｍの範囲（青色光）において、吸収線量を徐々に増すことにより、放射線照射後の光透過率が段階的に落ちている。
この図３の光透過率特性値を基にして、レンズへの吸収線量と波長４００ｎｍ〜５００ｎｍの範囲のブルーカット率(青色光カット率)との関係を図４に示す。  
【００３２】
この分光スペクトル測定は、同じ樹脂組成物のレンズに対して同じ放射線照射条件で多数個行い、それらのブルーカット率のバラツキの状態を示している。図中の◆点はブルーカット率の上限値を、▲点は下限値を、■点は平均値をそれぞれ示している。
【００３３】
またこの図４は、レンズに対して吸収線量を１，５，１０，１５，２０，２５ｋＧｙ照射したときのブルーカット率の変化を示す特性図であって、同図の複数の◆点どうしを結んだ曲線（Ｉ−２）はＹ＝３０．４８４Ｘ０．１１３７で表わされ、▲点どうしを結んだ曲線（II−２）はＹ＝１９．１６９Ｘ０．１２７８で表わされ、■点どうしを結んだ曲線（III−２）はＹ＝２４．４５６Ｘ０．１２４３で表わされる。ただし、式中のＸは吸収線量（ｋＧｙ）、Ｙはブルーカット率（％）である。
【００３４】
この図４により、ポリカーボネート樹脂製レンズへの吸収線量と、その放射線照射によって得られるブルーカット率幅との関係が明確になり、前記曲線（Ｉ−２）と曲線（II−２）で囲まれる領域（斜線領域）内で、希望するブルーカット率の範囲に応じてレンズに対する吸収線量を選択、設定するようになっている。
【００３５】
具体的にはポリカーボネート樹脂製レンズでは図４に示されているように、
(１)．ブルーカット率の範囲が２０％〜３２％で、平均ブルーカット率が２６％前後のレンズが得たい場合は、レンズに対して吸収線量を１ｋＧｙ、
(２)．ブルーカット率の範囲が２３％〜３６％で、平均ブルーカット率が２８％前後のレンズが得たい場合は、レンズに対して吸収線量を５ｋＧｙ、
(３)．ブルーカット率の範囲が２５％〜４０％で、平均ブルーカット率が３３％前後のレンズが得たい場合は、レンズに対して吸収線量を１０ｋＧｙ〜２０ｋＧｙ、
(４)．ブルーカット率の範囲が３２％〜５０％で、平均ブルーカット率が４０％前後のレンズが得たい場合は、レンズに対して吸収線量を２５ｋＧｙ、
にすればよいことが分かる。
【００３６】
図５は、ポリアクリル樹脂を使用して成型したレンズへの吸収線量と光透過率との関係を示す分光透過率特性図である。  
図５中の曲線Ａは吸収線量が１ｋＧｙ、曲線Ｂは吸収線量が５ｋＧｙ、曲線Ｃは吸収線量が１０ｋＧｙ、曲線Ｄは吸収線量が１５ｋＧｙ、曲線Ｅは吸収線量が２０ｋＧｙ、曲線Ｆは吸収線量が２５ｋＧｙの場合の特性曲線である。この図から明らかなように、特に波長４００ｎｍ〜５００ｎｍの範囲（青色光）において、吸収線量を徐々に増すことにより、放射線照射後の光透過率が段階的に落ちている。
この図５の光透過率特性値を基にして、レンズへの吸収線量と波長４００ｎｍ〜５００ｎｍの範囲のブルーカット率(青色光カット率)との関係を図６に示す。  
【００３７】
この分光スペクトル測定は、同じ樹脂組成物のレンズに対して同じ放射線照射条件で多数個行い、それらのブルーカット率のバラツキの状態を示している。図中の◆点はブルーカット率の上限値を、▲点は下限値を、■点は平均値をそれぞれ示している。
【００３８】
またこの図６は、レンズに対して吸収線量を１，５，１０，１５，２０，２５ｋＧｙ照射したときのブルーカット率の変化を示す特性図であって、同図の複数の◆点どうしを結んだ曲線（Ｉ−３）はＹ＝８．０７９４Ｘ０．３６１９で表わされ、▲点どうしを結んだ曲線（II−３）はＹ＝５．８２５９Ｘ０．３３で表わされ、■点どうしを結んだ曲線（III−３）はＹ＝６．６４９８Ｘ０．３６６９で表わされる。ただし、式中のＸは吸収線量（ｋＧｙ）、Ｙはブルーカット率（％）である。
【００３９】
この図６により、ポリアクリル樹脂製レンズへの吸収線量と、その放射線照射によって得られるブルーカット率幅との関係が明確になり、前記曲線（Ｉ−３）と曲線（II−３）で囲まれる領域（斜線領域）内で、希望するブルーカット率の範囲に応じてレンズに対する吸収線量を選択、設定するようになっている。
【００４０】
具体的にはポリアクリル樹脂製レンズでは図６に示されているように、
(１)．ブルーカット率の範囲が５％〜１３％で、平均ブルーカット率が９％前後のレンズが得たい場合は、レンズに対して吸収線量を１ｋＧｙ〜５ｋＧｙ、
(２)．ブルーカット率の範囲が１０％〜２３％で、平均ブルーカット率が１６％前後のレンズが得たい場合は、レンズに対して吸収線量を１０ｋＧｙ〜１５ｋＧｙ、
(３)．ブルーカット率の範囲が１５％〜３０％で、平均ブルーカット率が２２％前後のレンズが得たい場合は、レンズに対して吸収線量を２０ｋＧｙ〜２５ｋＧｙ、
にすればよいことが分かる。
前記実施例ではメガネ用レンズの場合について説明したが、その他例えばパソコンやスマートフォンやタブレット端末などの表示装置用の光透過性表示板、あるいは光源としてＬＥＤを使用した機器の光透過部材、カメラ用レンズ、光学系フィルターなど各種分野において、ブルーカット率幅が異なる場合の電離性放射線の照射条件を特定する場合にも適用可能である。
また、電離性放射線は物質透過性が非常に高いことから、光透過性プラスチック部材を複数枚（複数個）重ねて、電離性放射線を同時に照射することも可能である。
【００４１】
本発明は、光透過性プラスチック部材に電離性放射線を直接照射することもできるし、さらにまた、電離性放射線は物質透過性が非常に高いことから、光透過性プラスチック部材の表面に、例えばハードコート膜、反射防止膜、反射膜、汚れや水やけを防止する付着防止膜、偏光膜、平滑膜などの機能性膜を形成した後、その機能性膜の上から光透過性プラスチック部材に対して電離性放射線を照射することもできる。
【００４２】
さらにまた、レンズをメガネフレームに一体に組み込んだ状態、パソコンやタブレット端末などのように光透過性の表示板を表示装置に組み込んだ状態、あるいは照明カバーのように光源としてＬＥＤを使用した機器本体に組み込んだ状態などのように、光透過性プラスチック部材が他の部材と一体になっている状態で、その光透過性プラスチック部材に対して電離性放射線を照射することもできる。
【図１】
2015191147.tif 000003
【図２】
2015191147.tif 000004
【図３】
2015191147.tif 000005
【図４】
2015191147.tif 000006
【図５】
2015191147.tif 000007
【図６】
2015191147.tif 000008